"ポリマーの直接水性エマルションにおける製造方法であって、各モノマーの重量で表される:a20重量から80重量のアクリル酸、b10重量から90重量のメタアクリル酸の少なくとも1種のエステル、c0.05重量から22重量の2-アクリルアミド-2-メチルプロパンスルホン酸、d0から1重量の少なくとも1種の架橋モノマーabcdの合計は100に等しい、または、a20重量から80重量のアクリル酸、b10重量から90重量のメタアクリル酸の少なくとも1種のエステル、c10重量から25重量の疎水基含有モノマー、d0.05重量から22重量の2-アクリルアミド-2-メチルプロパンスルホン酸、e0から1重量の少なくとも1種の架橋モノマーabcdeの合計は100に等しいの重合反応を含み、及び前記水性エマルションが、総重量に対して10乾燥重量から50乾燥重量までの間のポリマーを含む乾燥抽出物を生じることを特徴とする、前記方法。メタアクリル酸のエステルが、アクリル酸エチル、アクリル酸ブチル、メタクリル酸メチルおよびそれらの混合物から選択されることを特徴とする、請求項1に記載の方法。疎水基含有モノマーが、一般式:[式中、-m、n、pおよびqは整数であり、m、n、pは150未満であり、qは0超であり、m、n、およびpの中からの少なくとも1つの整数はゼロ以外であり、-Rは重合性ビニル官能基を含み、-R1およびR2は、同一であるかまたは異なり、水素原子またはアルキル基を表し、-R’は、少なくとも6個であり36個以下の炭素原子を有する疎水基である。]を有することを特徴とする、請求項1または2に記載の方法。架橋モノマーが、エチレングリコールジメタクリレート、トリメチロールプロパントリアクリレート、ジアリルフタレート、アリルアクリレート、アリルマレエート、メチレン-ビス-アクリルアミド、メチレン-ビス-メタクリルアミド、テトラアリルオキシエタン、トリアリルシアヌレート、ポリオールから得られるアリルエーテルの中から選択されることを特徴とする、請求項1から3のいずれか一項に記載の方法。エマルションが、50nmから500nmまでの間の粒径を有することを特徴とする、請求項1から4のいずれか一項に記載の方法。ポリマーが、20,000g/モルから1,000,000g/モルまでの間の重量平均モル質量を呈することを特徴とする、請求項1から5のいずれか一項に記載の方法。界面活性剤および水以外の溶媒を使用しないことを特徴とする、請求項1から6のいずれか一項に記載の方法。ポリマーの直接水性エマルションであって、各モノマーの重量で表される:a20重量から80重量のアクリル酸、b10重量から90重量のメタアクリル酸の少なくとも1種のエステル、c0.05重量から22重量の2-アクリルアミド-2-メチルプロパンスルホン酸、d0から1重量の少なくとも1種の架橋モノマーabcdの合計は100に等しい、または、a20重量から80重量のアクリル酸、b10重量から90重量のメタアクリル酸の少なくとも1種のエステル、c10重量から25重量の疎水基含有モノマー、d0.05重量から22重量の2-アクリルアミド-2-メチルプロパンスルホン酸、e0から1重量の少なくとも1種の架橋モノマーabcdeの合計は100に等しいからなり、及び総重量に対して10乾燥重量から50乾燥重量までの間のポリマーを含む乾燥抽出物を生じることを特徴とする、前記直接水性エマルション。請求項8に記載のエマルションであって、疎水基含有モノマーが、一般式:[式中、-m、n、pおよびqは整数であり、m、n、pは150未満であり、qは0超であり、m、nおよびpの中からの少なくとも1つの整数は、ゼロ以外であり、-Rは重合性ビニル官能基を含み、-R1およびR2は、同一であるかまたは異なり、水素原子またはアルキル基を表し、-R’は、少なくとも6個であり36個以下の炭素原子を有する疎水基である。]を有することを特徴とする、前記エマルション。架橋モノマーが、エチレングリコールジメタクリレート、トリメチロールプロパントリアクリレート、ジアリルフタレート、アリルアクリレート、アリルマレエート、メチレン-ビス-アクリルアミド、メチレン-ビス-メタクリルアミド、テトラアリルオキシエタン、トリアリルシアヌレート、ポリオールから得られるアリルエーテルの中から選択されることを特徴とする、請求項8または9のいずれか一項に記載のエマルション。50nmから500nmまでの間の粒径を有することを特徴とする、請求項8から10のいずれか一項に記載のエマルション。ポリマーが、20,000g/モルから1,000,000g/モルまでの間の重量平均モル質量を呈することを特徴とする、請求項8から11のいずれか一項に記載のエマルション。界面活性剤および水以外の溶媒を含まないことを特徴とする、請求項8から12のいずれか一項に記載のエマルション。水性配合物の増粘剤としての、請求項8から13のいずれか一項に記載のエマルションの使用。前記配合物が、水性塗料、紙コーティング用分散液、鉱物質の水性懸濁液、洗浄剤、化粧品配合物、または水硬性結合剤を含有する配合物、より具体的には、pHが5から6の間の皮膚もしくは体の部位に塗布される化粧品配合物から選択されることを特徴とする、請求項14に記載の使用。水性塗料、紙コーティング用分散液、鉱物質の水性懸濁液、洗浄剤、化粧品配合物、または水硬性結合剤を含有する配合物、pHが5から6の間の皮膚もしくは体の部位に塗布される化粧品配合物から選択されることを特徴とする、請求項8から12のいずれか一項に記載のエマルションを含有する水性配合物。本発明の別の目的は、本発明の最終目的を構成する水性配合物における、上記エマルションの増粘剤としての使用にある。また、本発明の第一の目的は、各モノマーの重量で表される:a20重量から80重量のアクリル酸、b10重量から90重量のメタアクリル酸の少なくとも1種のエステル、c0.05重量から22重量の2-アクリルアミド-2-メチルプロパンスルホン酸、d0から1重量の少なくとも1種の架橋モノマーabcdの合計は100に等しい、または、a20重量から80重量のアクリル酸、b10重量から90重量のメタアクリル酸の少なくとも1種のエステル、c10重量から25重量の疎水基含有モノマー、d0.05重量から22重量の2-アクリルアミド-2-メチルプロパンスルホン酸、e0から1重量の少なくとも1種の架橋モノマーabcdeの合計は100に等しいの重合反応を含むことを特徴とする、ポリマーの直接水性エマルションにおける製造方法からなる。この方法の他の特性温度、触媒系の選択、移動剤の使用、見込まれる架橋剤の利用は、当業者が参照できる上記文献を含む、最新技術に記載されているものである。この方法はまたメタアクリル酸のエステルが、アクリル酸エチル、アクリル酸ブチル、メタクリル酸メチルおよびそれらの混合物から選択されることを特徴とする。この方法はまた、疎水基含有モノマーが、一般式:[式中、-m、n、pおよびqは整数であり、m、n、pは150未満であり、qは0超であり、m、n、およびpの中からの少なくとも1つの整数はゼロ以外である。-Rは重合性ビニル官能基を含み、-R1およびR2は、同一であるかまたは異なり、水素原子またはアルキル基を表し、-R’は、少なくとも6個であり36個以下の炭素原子を有する疎水基である。]を有することを特徴とする。この方法はまた、架橋モノマーが、エチレングリコールジメタクリレート、トリメチロールプロパントリアクリレート、ジアリルフタレート、アリルアクリレート、アリルマレエート、メチレン-ビス-アクリルアミド、メチレン-ビス-メタクリルアミド、テトラアリルオキシエタン、トリアリルシアヌレート、ポリオールから得られるアリルエーテルの中から選択されることを特徴とする。この方法はまた、水性エマルションが、総重量に対して10乾燥重量から50乾燥重量までの間のポリマーを含む乾燥抽出物を生じることを特徴とする。この方法はまた、エマルションが、50nmから500nmまでの間の粒径を有することを特徴とする。この方法はまた、ポリマーが、20,000g/モルから1,000,000g/モルまでの間の重量平均モル質量を呈することを特徴とする。好ましい変形形態では、この方法は、界面活性剤または水以外の溶媒を使用しない。本発明の別の目的は、メタクリル酸をアクリル酸に完全に置き換えることを可能にする、ASEまたはHASE型のエマルション製造方法における薬剤としての、2-アクリルアミド-2-メチルプロパンスルホン酸の使用からなる。本発明の別の目的は、各モノマーの重量で表される:a20重量から80重量のアクリル酸、b10重量から90重量のメタアクリル酸の少なくとも1種のエステル、c0.05重量から22重量の2-アクリルアミド-2-メチルプロパンスルホン酸、d0から1重量の少なくとも1種の架橋モノマーabcdの合計は100に等しい、または、a20重量から80重量のアクリル酸、b10重量から90重量のメタアクリル酸の少なくとも1種のエステル、c10重量から25重量の疎水基含有モノマー、d0.05重量から22重量の2-アクリルアミド-2-メチルプロパンスルホン酸、e0から1重量の少なくとも1種の架橋モノマーabcdeの合計は100に等しいからなることを特徴とする、ポリマーの直接水性エマルションである。このエマルションはまた、疎水基含有モノマーが、一般式:[式中、-m、n、pおよびqは整数であり、m、n、pは150未満であり、qは0超であり、m、nおよびpの中からの少なくとも1つの整数はゼロ以外である。-Rは重合性ビニル官能基を含み、-R1およびR2は、同一であるかまたは異なり、水素原子またはアルキル基を表し、-R’は、少なくとも6個であり36個以下の炭素原子を有する疎水基である。]を有することを特徴とする。このエマルションはまた、架橋モノマーが、エチレングリコールジメタクリレート、トリメチロールプロパントリアクリレート、ジアリルフタレート、アリルアクリレート、アリルマレエート、メチレン-ビス-アクリルアミド、メチレン-ビス-メタクリルアミド、テトラアリルオキシエタン、トリアリルシアヌレート、ポリオールから得られるアリルエーテルの中から選択されることを特徴とする。このエマルションはまた、総重量に対して10乾燥重量から50乾燥重量までの間のポリマーを含む乾燥抽出物を生じることを特徴とする。このエマルションはまた、50nmから500nmまでの間の粒径を有することを特徴とする。このエマルションはまた、ポリマーが、20,000g/モルから1,000,000g/モルまでの間の重量平均モル質量を呈することを特徴とする。好ましい変形形態では、このエマルションが、界面活性剤および水以外の溶媒を含まないことを特徴とする。本発明の別の目的は、水性配合物における上記エマルションの増粘剤としての使用にある。具体的に、エマルションは、増粘作用を得るために、pHが中性付近に維持された増粘されるべき媒体に導入される。当業者は、日常の実験によって、増粘現象が観察し始められるpHを発見することができる。この使用はまた、前記配合物が、水性塗料、紙コーティング用分散液、鉱物質の水性懸濁液、洗浄剤、化粧品配合物、または水硬性結合剤、最後に化粧品配合物、より具体的には、pHが5から6の間の皮膚もしくは体の部位に塗布される化粧品配合物から選択されることを特徴とする。本発明の最終目的は、水性塗料、紙コーティング用分散液、鉱物質の水性懸濁液、洗浄剤、化粧品配合物、または水硬性結合剤を含有する配合物、pHが5から6の間の皮膚もしくは体の部位に塗布される化粧品配合物から選択される、上記エマルションを含有する水性配合物にある。[実施例1]本発明による試験番号1この試験は、各モノマーの重量で表される:a36.4アクリル酸、b62.4アクリル酸エチル、c1.2AMPSからなる、共重合体を含有するASE型エマルションの製造に関する。機械撹拌および油浴型加熱システムを備える1リットルの反応器に、550gのバイパーミューテッド水bipermutedwaterおよび7.0gのAMPS溶液AMPS2405の名称でLUBRIZOL商標社から販売されている、水酸化ナトリウムで中和された水中のAMPS55溶液を導入する。媒体を78°Cに加熱し、次いで10gのバイパーミューテッド水に溶解した0.96gの過硫酸アンモニウムおよび10gのバイパーミューテッド水に溶解した0.096gのメタ重亜硫酸ナトリウムからなる触媒系を、漏斗を使用して導入する。次に、236gのアクリル酸エチルおよび85gのアクリル酸90を、連続的で段階的な方法で導入する。添加の全期間にわたって、反応媒体の温度を78°C±2に維持する。添加が完了すると、ポンプを20gのバイパーミューテッド水で洗浄し、反応を78°C±2で30分間継続する。次いで、温度を80°C±2に維持したまま、25gの水中に溶解した0.10gの過硫酸アンモニウムを30分かけて添加し、反応を87°C±2で1時間継続する。32.4乾燥重量の有効成分を含有し、DynamicLightScatteringで測定した粒径が99nmに等しいエマルションは、こうして得られる。比較試験最初に、試験1と同様のポリマーを製造することを試みたが、AMPS、つまり、36.5重量パーセントのアクリル酸および63.5重量のアクリル酸エチルからなるポリマーを使用しなかった。そのために、最初にAMPSを導入すること以外は、上記と同様のプロトコルを使用した。87°Cで1時間反応を進行させた後、溶液中に濁った沈殿物の形成が観察され、この一部は反応器捨て石の軸深さに沈んだ。形成された粒子のサイズは、500nmを超えていた。非常に不均質で大きな粒子に富んだ媒体は、取り扱い、特にポンプ操作に不都合が生じる。加えて、保管は、生成物の沈降を増大させる危険を冒す。利用したモノマー全質量の22重量超の量のAMPSを、次いで試験番号1で記載したものと同一の操作手順に従って使用し、次いで、各モノマーの重量で表される:a36.5アクリル酸、b38.5アクリル酸エチル、c25.0AMPSで共重合体を構成した。媒体中に沈殿する不溶性種の形成を、次いで観察した。次に、AMPS1.2、重量/重量を次いで、ASEおよびHASEエマルションに使用する別のモノマー:アクリル酸エチルに交換した。不均質なエマルションの形成は起こらなかった;観察は前回のものと同様であり、沈殿物の形成、捨て石現象およびこれが原因となる有害な結果を伴った。AMPSを次いで、同一の結果不溶性物質の存在および捨て石現象の原因により、スチレン、ラウリルメタクリレート、2-スルホエチルメタクリレート、スチレンスルホン酸ナトリウム、1-アリルオキシ-2-ヒドロキシプロピルスルホネートSipomerCOPS1のナトリウム塩によって置き換えた常に1.2重量/重量。本発明による試験番号2から11試験番号2から11は、他のエマルションの合成に関し、上記と同様の操作手順により本発明を例示している。試験番号2-8は、AMPS質量レベルを1.2に固定した他のモノマー組成を例示し、試験番号9-11は、他のAMPSレベルを例示するアクリル酸エチルとアクリル酸との間の一定質量比は維持された。。得られたエマルションの特性を、表1に示す。この表において、MethC22OE25は、式I式中、Rはメタクリレート官能基を示し、m=p=0であり、n=25であり、R’はメチル基を指すのモノマーを示し、EAはアクリル酸エチルを示し、BuAはアクリル酸ブチルを示し、MEMはメタクリル酸メチルを示し、AAおよびMAは、アクリル酸およびメタクリル酸を示す。[実施例2]この実施例は、乾燥ポリマー中5の有効成分容量を得るために水中で実施する、本発明によるエマルションの増粘力を明らかにする。水中に導入した後、水酸化ナトリウムの添加によって媒体を4.9から5.5までの間のpHに中和し、25°Cおよび100RPMでの媒体のBrookfield商標粘度を測定する。測定した値を表2に示す。製造されたエマルションの増粘特性を、エマルションがアルカリ性条件下におかれた時点によってこうして明らかにする。その上、増粘作用が、このような低pHでもたらされることに留意するのは、驚くべきことである;通常は、ASEおよびHASE型のエマルションは、6から7までの範囲のpHで増粘される。この低pH増粘は、得ることが特に難しく、増粘作用が、皮膚の範囲におけるpH、すなわち5から6pH単位までの間の範囲であると考えられている化粧品分野において、非常に興味深い。このことは、文献EP2027169A1で報告されている。[実施例3]この実施例は、コンクリート、市販のASE型界面活性剤を含有するの増粘エマルション、および界面活性剤を含まない本発明によるエマルションの配合物における実施を例示する。そのために、文献に十分に記載されている技術に従って、-300kgのCEMI52.5Nセメント;-880の大きな10/20石;-110kgの0/4砂;ここで、水対セメントの比W/Cを0.5に設定し、セメントの乾燥重量に対して:-Ethacryl商標1030の名称で、COATEX商標社から販売されている分散剤1.23重量;-EmpilanPF7169の名称で、HUNTSMANN商標社から販売されている、消泡剤1重量をこの中へ導入する。からなるコンクリートを調製する。試験A、B、CおよびDを、コンクリート0.7重量の配合物において:-Viscoatex商標730の名称でCOATEX商標社から販売されている、界面活性剤を含有するASE型エマルション;-Rheocoat商標35の名称でCOATEX商標社から販売されている、界面活性剤を含有するASE型エマルション;-Rheocoat商標66の名称でCOATEX商標社から販売されている、界面活性剤を含有するHASE型エマルション;-試験番号1で記載された、本発明によるエマルションでそれぞれ実施する。試験A、B、CおよびDのそれぞれに関して、標準EN12350-7に従って、吸蔵空気occludedairを測定した。得られた結果は、それぞれ9.5、12.0、12.5および3.0であった。本発明による増粘エマルションは、このように、配合物に導入される空気量を大幅に減少させる。ついに、抵抗が改善された、より密度が高い製品がこうして完成する。"